ケーブル型二次電池であって、所定形状の横断面を有する集電体と、及び前記集電体の表面に形成された活物質層と、長さ方向に延びて平行に配置される電極とを備えてなり、前記集電体が、高分子コア部と、及び前記高分子コア部の表面に形成された金属コーティング層とを備えることを特徴とする、ケーブル型二次電池。前記高分子コア部が、ポリアセチレン、ポリアニリン、ポリピロール、ポリチオフェン、ポリ窒化硫黄、ポリエチレン、ポリプロピレン、ポリ塩化ビニル、ポリビニルアルコール、ポリアクリレート、及びポリテトラフルオロエチレンのうち選択された1種の化合物または2種以上の混合物の高分子でなることを特徴とする、請求項1に記載のケーブル型二次電池。前記金属コーティング層が、銀、パラジウム、ニッケル、及び銅のうち選択された1種または2種以上の混合物でなることを特徴とする、請求項1に記載のケーブル型二次電池。前記活物質層が、炭素質材料;LTO;Si、Sn、Li、Zn、Mg、Cd、Ce、Ni、Fe及びこれらの酸化物からなる群より選択されたいずれか1つの活物質粒子またはこれらのうち2種以上の混合物を含む負極活物質でなるものを特徴とする、請求項1に記載のケーブル型二次電池。前記活物質層が、LiCoO2、LiNiO2、LiMn2O4、LiCoPO4、LiFePO4、LiNiMnCoO2、及びLiNi1-x-y-zCoxM1yM2zO2M1及びM2は相互独立してAl、Ni、Co、Fe、Mn、V、Cr、Ti、W、Ta、Mg及びMoからなる群より選択されたいずれか1つであり、x、y及びzは酸化物組成元素の原子分率であって0≦x<0.5、0≦y<0.5、0≦z<0.5、xyz≦1であるからなる群より選択されたいずれか1つの活物質粒子またはこれらのうち2種以上の混合物を含む正極活物質でなるものを特徴とする、請求項1に記載のケーブル型二次電池。ケーブル型二次電池であって、所定形状の横断面を有し、長さ方向に延びた高分子コア部及び前記高分子コア部の表面に形成された金属コーティング層を備える集電体に、負極活物質層が形成された負極が平行に配置された内部電極と、前記内部電極を包み囲んで充填され、イオンの通路になる電解質層と、所定形状の横断面を有するパイプ状の集電体に正極活物質層が形成され、且つ、前記電解質層の外面を囲む正極である外部電極と、及び前記外部電極の周りに配置される保護被覆とを備えてなる、ケーブル型二次電池。ケーブル型二次電池であって、所定形状の横断面を有し、長さ方向に延びた高分子コア部及び前記高分子コア部の表面に形成された金属コーティング層を備える集電体に、負極活物質層が形成された2以上の負極が平行に配置された内部電極と、前記内部電極を包み囲んで充填され、イオンの通路になる電解質層と、パイプ状の集電体に正極活物質層が形成され、且つ、前記電解質層の外面を囲む正極である外部電極と、前記外部電極の周りに配置される保護被覆とを備えてなる、ケーブル型二次電池。所定形状の横断面を有し、長さ方向に延びた高分子コア部及び前記高分子コア部の表面に形成された金属コーティング層を備える集電体に、負極活物質層が形成された2以上の負極が平行に配置された内部電極と、前記内部電極を包み囲んで充填された正極活物質層と、パイプ状の集電体からなる正極である外部電極と、及び前記外部電極の周りに配置される保護被覆とを備えてなる、ケーブル型二次電池。ケーブル型二次電池であって、所定形状の横断面を有し、長さ方向に延びた高分子コア部及び前記高分子コア部の表面に形成された金属コーティング層を備える集電体に、正極活物質層が形成された2以上の正極が平行に配置された内部電極と、前記内部電極を包み囲んで充填された負極活物質層と、パイプ状の集電体からなる負極である外部電極と、及び前記外部電極の周りに配置される保護被覆とを備えてなる、ケーブル型二次電池。ケーブル型二次電池であって、所定形状の横断面を有し、長さ方向に延びた高分子コア部及び前記高分子コア部の表面に形成された金属コーティング層を備える集電体に、負極活物質層が形成され、前記負極活物質層の外面にイオンの通路になる第1電解質層が形成された1以上の負極と、所定形状の横断面を有し、長さ方向に延びた高分子コア部及び前記高分子コア部の表面に形成された金属コーティング層を備える集電体に、正極活物質層が形成された1以上の正極と、前記負極及び正極が平行に配置され、これら負極及び正極を包み囲みながら充填された、イオンの通路になる第2電解質層と、前記第2電解質層の周りに配置される保護被覆とを備えてなる、ケーブル型二次電池。ケーブル型二次電池であって、所定形状の横断面を有し、長さ方向に延びた高分子コア部及び前記高分子コア部の表面に形成された金属コーティング層を備える集電体に、正極活物質層が形成され、前記正極活物質層の外面にイオンの通路になる第1電解質層が形成された1以上の正極と、所定形状の横断面を有し、長さ方向に延びた高分子コア部及び前記高分子コア部の表面に形成された金属コーティング層を備える集電体に、負極活物質層が形成された1以上の負極と、前記負極及び正極が平行に配置され、これら負極及び正極を包み囲みながら充填された、イオンの通路になる第2電解質層と、前記第2電解質層の周りに配置される保護被覆とを備えてなる、ケーブル型二次電池。前記電解質層、第1電解質層、及び第2電解質層が、相互独立してPEO、PVdF、PMMA、PANまたはPVACを使用したゲル型高分子電解質;もしくは、PEO、ポリプロピレンオキシド、ポリエチレンイミン、ポリエチレンスルフィドまたはポリビニルアセテートを使用した固体電解質;からなる群から選択された電解質であることを特徴とする、請求項6~11の何れか一項に記載のケーブル型二次電池。前記電解質層が、リチウム塩をさらに含むことを特徴とする請求項6~11の何れか一項に記載のケーブル型二次電池。前記リチウム塩が、LiCl、LiBr、LiI、LiClO4、LiBF4、LiB10Cl10、LiPF6、LiCF3SO3、LiCF3CO2、LiAsF6、LiSbF6、LiAlCl4、CH3SO3Li、CF3SO3Li、CF3SO22NLi、クロロボランリチウム、低級脂肪族カルボン酸リチウム、及び4フェニルホウ酸リチウムからなる群から選択された1種または2種以上の混合物であることを特徴とする、請求項13に記載のケーブル型二次電池。本発明は、上記問題点に鑑みてなされたものであり、変形し易くて二次電池の安定性と優れた性能を保持でき、ケーブル型二次電池に好適な集電体を提供することを目的とする。上記の目的を達成するため、本発明のケーブル型二次電池は、所定形状の横断面を有する集電体及び前記集電体の表面に形成された活物質層を含み、長さ方向に延びて平行に配置される電極を備えるケーブル型二次電池において、前記集電体は高分子コア部及び前記高分子コア部の表面に形成された金属コーティング層を備える。このような高分子コア部としては、成形により曲げ易いものであれば全て使用することができ、ポリアセチレン、ポリアニリン、ポリピロール、ポリチオフェン、ポリ窒化硫黄polysulfurnitride、ポリエチレンPE、ポリプロピレンPP、ポリ塩化ビニルPVC、ポリビニルアルコールPVA、ポリアクリレート、及びポリテトラフルオロエチレンPTFEなどでなるものが挙げられる。また、金属コーティング層は、銀、パラジウム、ニッケル、及び銅などでなるものを使用することができる。本発明において活物質としては、天然黒鉛、人造黒鉛、炭素質材料、LTO、シリコンSi、及びスズSnからなる群より選択されたいずれか1つの活物質粒子またはこれらのうち2種以上の混合物である負極活物質、並びに、LiCoO2、LiNiO2、LiMn2O4、LiCoPO4、LiFePO4、LiNiMnCoO2、及びLiNi1-x-y-zCoxM1yM2zO2M1及びM2は相互独立してAl、Ni、Co、Fe、Mn、V、Cr、Ti、W、Ta、Mg及びMoからなる群より選択されたいずれか1つであり、x、y及びzは酸化物組成元素の原子分率であって0≦x<0.5、0≦y<0.5、0≦z<0.5、xyz≦1であるからなる群より選択されたいずれか1つの活物質粒子またはこれらのうち2種以上の混合物である正極活物質を使用することができる。本発明によるケーブル型二次電池は、高い可撓性及び伝導性を共に持つ金属コーティングされた高分子集電体を備えることで、電池性能を保持しながら優れた可撓性を有し、軽量化することができる。以下、本発明を図面を参照して詳しく説明する。本明細書に記載された実施例及び図面に示された構成は、本発明の最も望ましい一実施例に過ぎず、本発明の技術的な思想の全てを代弁するものではないため、本出願の時点においてこれらに代替できる多様な均等物及び変形例があり得ることを理解せねばならない。図1を参照すれば、本発明のケーブル型二次電池は、所定形状の横断面を有する集電体及び前記集電体の表面に形成された活物質層を含み、長さ方向に延びて平行に配置される電極を備えるケーブル型二次電池において、前記集電体5は高分子コア部1及び前記高分子コア部の表面に形成された金属コーティング層2を備える。ここで、所定形状とは、特に形状を制限しないという意味であって、本発明の本質を損なわない如何なる形状も可能であるという意味である。このような集電体5の横断面は、円形または多角形であり得る。円形構造は幾何学的に完全な対称形の円形と非対称形の楕円形構造を含む。多角形構造は、特に制限されず、非制限的な例としては三角形、四角形、五角形、または六角形が挙げられる。また、製造過程でシート状の集電体を変形または加工し、円形または多角形の形状を有するパイプ状の集電体を使用することもできる。本発明のケーブル型二次電池は、所定形状の横断面を有し、横断面に対する長さ方向に長く延びた線形構造を有する二次電池であって、変形自在の特性を果たすためには可撓性を確保することが重要である。特に、本発明のケーブル型二次電池には複数の電極が備えられ得るため、電極に含まれる複数の集電体それぞれの可撓性に微細な差があるだけでも、二次電池全体の可撓性に大きい影響を及ぼすようになる。このような面から、本発明は高分子コア部1及び前記高分子コア部の表面に形成された金属コーティング層2を備えた集電体5を提供する。集電体は、活物質の電気化学反応によって生成された電子を集めるか又は電気化学反応に必要な電子を供給する役割をし、一般に銅やアルミニウムなどの金属を使用する。しかし、金属集電体の場合は可撓性が低く、電池を軽量化し難い。そこで、近年、ポリピロールのような伝導性高分子を集電体として使用する場合があるが、これら伝導性高分子は金属に比べて伝導性が劣るため電池性能の低下をもたらす。一方、本発明の集電体は、高分子コア部1によって可撓性及び電池の軽量性が確保されるだけでなく、高分子コア部1の表面に形成された金属コーティング層2を通じて金属と同じ伝導性を与えて電池性能の低下を防止する。高分子コア部1は、所定形状を有する断面に対して長さ方向に長く延びた形態であり、高分子コア部の表面に伝導性の優れた金属コーティング層2が形成されている。このような高分子コア部1を形成する高分子としては、特に限定せず、ポリエチレンPE、ポリプロピレンPP、ポリ塩化ビニルPVC、ポリビニルアルコールPVA、ポリアクリレート、及びポリテトラフルオロエチレンPTFEなどの非伝導性高分子だけでなく、ポリアセチレン、ポリアニリン、ポリピロール、ポリチオフェン、及びポリ窒化硫黄などの伝導性高分子を使用することができる。また、金属コーティング層2を形成する金属としては、特に限定せず、銀、パラジウム、ニッケル、及び銅などを使用することが望ましい。負極または正極である電極は平行に配置されるが、複数の電極が直線状に並んで配置された場合だけではなく、複数の電極が相互捩れている場合も含む。また、前記活物質層は集電体を通じてイオンを移動させるが、イオンの移動は電解質層からのイオン吸蔵及び電解質層へのイオン放出を通じた相互作用による。一般に、正極活物質に比べて負極活物質を多く含む場合に電池容量バランスが保持されるが、本発明では、内部電極の個数が調節可能であるため、内部電極と外部電極との容量バランスを調節し易い。負極活物質の非制限的な例としては、炭素質材料;LTO;Si、Sn、Li、Zn、Mg、Cd、Ce、Ni、Fe及びこれらの酸化物からなる群より選択されたいずれか1つの活物質粒子、または、これらのうち2種以上の混合物などでなるものが挙げられる。炭素質材料は、特に限定されず、天然黒鉛、人造黒鉛が使用可能であって、このような炭素質材料と金属との複合体も使用することができる。正極活物質の非制限的な例としては、LiCoO2、LiNiO2、LiMn2O4、LiCoPO4、LiFePO4、LiNiMnCoO2、及びLiNi1-x-y-zCoxM1yM2zO2M1及びM2は相互独立してAl、Ni、Co、Fe、Mn、V、Cr、Ti、W、Ta、Mg及びMoからなる群より選択されたいずれか1つであり、x、y及びzは酸化物組成元素の原子分率であって0≦x<0.5、0≦y<0.5、0≦z<0.5、xyz≦1であるなどでなるものが挙げられる。以下、本発明のケーブル型二次電池の集電体を備える二次電池の具体的な構造を図2を参照して概略的に説明する。各図面において、同一または同等な構成要素には同一符号を付している。図2を参照すれば、一実施例によるケーブル型二次電池は、所定形状の横断面を有し、長さ方向に延びた高分子コア部及び前記高分子コア部の表面に形成された金属コーティング層を備える集電体10に、負極活物質11が塗布された負極10、11が平行に配置された内部電極;前記内部電極を包み囲んで充填され、イオンの通路になる電解質層30;所定形状の横断面を有するパイプ状の集電体20に正極活物質21が塗布され、且つ、前記電解質層の外面を囲む正極20、21である外部電極;及び前記外部電極の周りに配置される保護被覆40を含む。複数の内部電極及びパイプ状の外部電極を備えることで、接触面積が増加するため、高い電池レートを有する。また、内部電極の個数を調節することで、内部電極と外部電極との容量バランスを調節し易い。このようなケーブル型二次電池の負極10、11または正極20、21は、高分子コア部及び前記高分子コア部の表面に形成された金属コーティング層を備える集電体10、20に活物質11、21が塗布されてなるが、活物質を含む電極スラリーを押出機を通じて集電体に押出コーティングする方法で製造することが望ましい。製造された負極10、11を内部電極として内部電極の外部を電解質層30でコーティングするか、または、電解質層30に内部電極を挿入することで、内部電極及び電解質層30を形成し、その外面に外部電極20、21及び保護被覆40を形成する。電解質層30を含む外部電極20、21及び保護被覆40を形成した後、電解質層30に内部電極を挿入するか、または、外部電極20、21及び保護被覆40を形成した後、内部電極を挿入して電解質層30を充填して製造することもできる。イオンの通路になる電解質層には、PEO、PVdF、PMMA、PANまたはPVACを使用したゲル型高分子電解質;またはPEO、ポリプロピレンオキシドPPO、ポリエチレンイミンPEI、ポリエチレンスルフィドPESまたはポリビニルアセテートPVAcを使用した固体電解質;などを使用する。固体電解質のマトリクスは、高分子またはセラミックガラスを基本骨格にすることが望ましい。一般的な高分子電解質の場合は、イオン伝導度が満たされても反応速度の面でイオン移動が非常に遅いことがあるため、固体電解質よりイオンが移動し易いゲル型高分子の電解質を使用することが望ましい。ゲル型高分子電解質は、機械的特性が劣等であるため、それを補完するために気孔構造支持体または架橋高分子を含むことができる。本発明の電解質層はセパレータの役割を代えることができるため、別のセパレータを使用しなくても良い。また、本発明の電解質層は、リチウム塩をさらに含むことができる。リチウム塩はイオン伝導度及び反応速度を向上させることができるが、これらの非制限的な例としては、LiCl、LiBr、LiI、LiClO4、LiBF4、LiB10Cl10、LiPF6、LiCF3SO3、LiCF3CO2、LiAsF6、LiSbF6、LiAlCl4、CH3SO3Li、CF3SO3Li、CF3SO22NLi、クロロボランリチウム、低級脂肪族カルボン酸リチウム、及び4フェニルホウ酸リチウムを挙げられる。本発明の保護被覆は絶縁体であって、空気中の水分及び外部衝撃から電極を保護するために電池の外面に設ける。保護被覆としては通常の高分子樹脂を使用することができ、一例としてPVC、HDPEまたはエポキシ樹脂が挙げられる。また、図2のケーブル型二次電池を変形して、図3ないし図5に示されたケーブル型二次電池にすることもできる。図3を参照すれば、一実施例によるケーブル型二次電池は、所定形状の横断面を有し、長さ方向に延びた高分子コア部及び前記高分子コア部の表面に形成された金属コーティング層を備える集電体10に、負極活物質11が塗布された2以上の負極10、11が平行に配置された内部電極;前記内部電極を包み囲んで充填され、イオンの通路になる電解質層30;所定形状の横断面を有するパイプ状の高分子集電体20に正極活物質21が塗布され、且つ、前記電解質層の外面を囲む正極20、21である外部電極;及び前記外部電極の周りに配置される保護被覆40を含む。複数の内部電極及びパイプ状の外部電極を備えることで、接触面積が増加するため、高い電池レートを有する。また、内部電極の個数を調節することで、内部電極と外部電極との容量バランスを調節し易い。このようなケーブル型二次電池の負極10、11または正極20、21は、高分子コア部及び前記高分子コア部の表面に形成された金属コーティング層を備える集電体10、20に活物質11、21が塗布されてなる。塗布方法としては、一般的なコーティング方法が適用でき、具体的には電気メッキelectroplatingまたは正極酸化処理anodicoxidationprocess法が使用でき、活物質を含む電極スラリーを押出機を通じて押出コーティングする方法で製造することが望ましい。製造された負極10、11を内部電極として内部電極の外部を電解質層30でコーティングするか、または、電解質層30に内部電極を挿入することで、内部電極及び電解質層30を形成し、その外面に外部電極20、21及び保護被覆40を形成する。電解質層30を含む外部電極20、21及び保護被覆40を形成した後、電解質層30に内部電極を挿入するか、または、外部電極20、21及び保護被覆40を形成した後、内部電極を挿入して電解質層30を充填して製造することもできる。図4を参照すれば、一実施例によるケーブル型二次電池は、所定形状の横断面を有し、長さ方向に延びた高分子コア部及び前記高分子コア部の表面に形成された金属コーティング層を備える集電体10に、負極活物質11が塗布され、負極活物質11の外面にイオンの通路になる電解質層30が形成された2以上の負極10、11が平行に配置された内部電極;前記内部電極を包み囲んで充填された正極活物質層21と、高分子コア部及び前記高分子コア部の表面に形成された金属コーティング層を備える集電体20と、を含む正極20、21である外部電極;及び前記外部電極の周りに配置される保護被覆40を含む。パイプ状の外部電極の内部に複数の内部電極を備えることで、接触面積が増加するため、高い電池レートを有する。また、内部電極の個数を調節することで、内部電極と外部電極との容量バランスを調節し易く、内部電極に電解質層が形成されて短絡shortを防止することができる。このようなケーブル型二次電池は、以下のようにして製造される。まず、負極10、11または正極10、11を内部電極として内部電極の外面を電解質層30でコーティングする。電解質層でコーティングされた内部電極の外部を活物質21でコーティングするか、または、活物質層21に内部電極を挿入することで、内部電極及び活物質を形成し、その外面に外部電極の集電体20及び保護被覆40を形成する。また、内面に活物質を充填した外部電極20、21及び保護被覆40を形成した後、外部電極の活物質に内部電極を挿入して製造するか、または、外部電極の集電体21及び保護被覆40を形成した後、内部電極を挿入して活物質を充填し製造することもできる。図5を参照すれば、一実施例によるケーブル型二次電池は、所定形状の横断面を有し、長さ方向に延びた高分子コア部及び前記高分子コア部の表面に形成された金属コーティング層を備える集電体10に、負極活物質11が塗布され、負極活物質11の外面にイオンの通路になる第1電解質層31が形成された1以上の負極10、11;所定形状の横断面を有し、長さ方向に延びた高分子コア部及び前記高分子コア部の表面に形成された金属コーティング層を備える集電体20に、正極活物質21が塗布された1以上の正極20、21;負極及び正極が平行に配置され、これら負極及び正極を包み囲みながら充填された、イオンの通路になる第2電解質層32;及び前記第2電解質層32の周りに配置される保護被覆40を含む。正極20、21に電解質層をさらに形成することもできる。電極に電解質層をさらに設けることで短絡を防止することができる。複数の正極及び負極を備えることで、接触面積が増加するため、高い電池レートを有する。また、負極及び正極の数を調節することで、電極の容量バランスを調整し易い。このようなケーブル型二次電池は、製造された負極または正極に第1電解質層31をコーティングした後、負極及び正極全てを囲むように第2電解質層32でコーティングするか、または、第2電解質層32に挿入し、その後、第2電解質層32の外面に保護被覆40を形成する方法で製造することができる。また、第2電解質層32及び保護被覆40を形成した後、第2電解質層32に負極及び正極を挿入して製造することもできる。以下、本発明を具体的な実施例を挙げて説明する。しかし、本発明による実施例は多くの他の形態に変形されることができ、本発明の範囲が後述する実施例に限定されると解釈されてはならない。本発明の実施例は当業界で平均的な知識を有する者に本発明をより完全に説明するために提供されるものである。製造例1.金属コーティングされた高分子の集電体テフロンを押出してワイヤー状の高分子コアを製造し、該高分子コアの表面に銅を無電解メッキでコーティングして集電体を製造した。さらに、ワイヤー状の前記集電体にスズSnを電気メッキして負極活物質層を生成し、負極を製造した。実施例1.金属コーティングされた高分子の集電体を使用したケーブル型二次電池リチウムホイルLithiumfoilを相対/基準電極counter/referenceelectrodeにし、製造例1で製造された負極を作用電極workingelectrodeにし、3極電気化学セル形態のビーカーセルを製造した。電解液はEC/DEC=50/50v/vの1MLiPF6を使用した。試験例1.集電体の伝導度測定製造例1のテフロン表面に銅コーティングされた集電体、銅集電体、及び伝導性高分子ポリピロール集電体を用意し、電気伝導度を測定して表1に示した。高分子コア部に銅をコーティングした集電体及び銅集電体の電気伝導度は同等の水準であり、伝導性高分子ポリピロールの伝導度が相対的に劣等であることが分かる。試験例2.可撓性の測定製造例1の金属コーティングされた高分子集電体の可撓性を確認するため、曲率の変化による曲げ性bendingabilityを測定した。このような方法を通じて、高分子集電体の金属コーティング部の外力に対する変形程度と可撓性が分かる。図7に示したように、円板にワイヤー状の集電体を巻き、その金属コーティング部の表面をSEMで観測して図8に示した。曲率半径R曲率1/Rを1.5mm、2.5mm、3.25mm、3.5mm、5mm、15mmに変化しながら実験した。図8によれば、曲率半径が3.5mm以下の場合は金属コーティング部の表面にクラックが生じたが、曲率半径が5mm及び15mmの場合はクラックが発生せず、表面状態が良好であることが分かる。試験例3.電池性能の測定実施例1で製造された電池を用いて、0.5Cの電流密度で5mVまで定電流充電した後、5mVの定電圧で一定に維持し、電流密度が0.005Cになれば充電を終了した。放電するときは、0.5Cの電流密度で2Vまで定電流モードで放電した。同じ条件で20回充放電を繰り返し、実験結果を図9に示した。